(57)【要約】【課題】開封時の手の滑りを抑制し得る包装材を提供する。【解決手段】外層側から、マット層、プラスチックフィルム、接着剤層及びシーラント層をこの順に有してなり、前記プラスチックフィルムの第１方向の引張強度をＴ１、前記第１方向と直交する方向である第２方向の引張強度をＴ２とした際に、Ｔ２／Ｔ１が４．０以上であり、ＪＩＳ  Ｂ０６０１：１９９４に準拠してカットオフ値０．８ｍｍで測定した前記マット層表面の最大高さＲｙが３．５〜６．５μｍである、包装材。【選択図】図１
2020050346.tif 000002
【特許請求の範囲】
【請求項１】
外層側から、マット層、プラスチックフィルム、接着剤層及びシーラント層をこの順に有してなり、前記プラスチックフィルムの第１方向の引張強度をＴ１、前記第１方向と直交する方向である第２方向の引張強度をＴ２とした際に、Ｔ２／Ｔ１が４．０以上であり、ＪＩＳ  Ｂ０６０１：１９９４に準拠してカットオフ値０．８ｍｍで測定した前記マット層表面の最大高さＲｙが３．５〜６．５μｍである、包装材。
【請求項２】
ＪＩＳ  Ｂ０６０１：１９９４に準拠してカットオフ値０．８ｍｍで測定した前記マット層表面の局部山頂間隔Ｓが１８μｍ以上である、請求項１に記載の包装材。
【請求項３】
ＪＩＳ  Ｂ０６０１：１９９４に準拠してカットオフ値０．８ｍｍで測定した前記マット層表面の算術平均粗さＲａが０．３０〜１．００μｍである、請求項１に記載の包装材。
【請求項４】
前記プラスチックフィルム及び前記シーラント層が、それぞれ主成分としてポリプロピレンを含む、請求項１〜３の何れか１項に記載の包装材。
【請求項５】
前記マット層中に、バインダー樹脂と、平均粒子径の異なる２種の粒子とを含む、請求項１〜４の何れか１項に記載の包装材。
【請求項６】
前記平均粒子径の異なる２種の粒子のうち、平均粒子径の大きい粒子が無機粒子である、請求項５に記載の包装材。
【請求項７】
前記無機粒子がシリカである、請求項６に記載の包装材。
【請求項８】
前記平均粒子径の異なる２種の粒子のうち、平均粒子径の大きい粒子の平均粒子径をＤ１、前記マット層の平均厚みをＴとした際に、２．０≦Ｄ１／Ｔ≦５．０の関係を満たす、請求項５〜７の何れか１項に記載の包装材。
【請求項９】
さらに、絵柄層を有する、請求項１〜８の何れか１項に記載の包装材。
【請求項１０】
請求項１〜９の何れか１項に記載の包装材で形成されてなる包装袋。
【発明の詳細な説明】
【技術分野】
【０００１】
本発明は、包装材及びこれを用いた包装袋に関する。
【背景技術】
【０００２】
近年、易開封性を備えた包装袋が数多く商品化されている。このような包装袋は、任意の一方向（通常、幅方向及び幅方向に直交する方向の何れか一方向）に引き裂きやすい一方で、他の方向には引き裂きにくい性質を備えるものである。
【０００３】
特許文献１及び２には、上記のような易開封性を備えた包装袋用の包装材として、一軸延伸ポリエステルフィルム及び一軸延伸ポリプロピレンフィルム等の一軸延伸プラスチックフィルムとシーラント層とを積層してなる包装材が提案されている。
【先行技術文献】
【特許文献】
【０００４】
【特許文献１】特開２０１７−２２２３９３号公報
【特許文献２】特開２０１７−２１７９０２号公報
【発明の概要】
【発明が解決しようとする課題】
【０００５】
特許文献１及び２のように、包装材の基材として一軸延伸プラスチックフィルムを用いれば、該フィルムの延伸方向に沿って包装材を引き裂きやすくすることができる。しかし、特許文献１及び２の包装材から形成した包装袋は、開封時等に手が滑ることが頻発した。
【課題を解決するための手段】
【０００６】
本発明者らは、包装袋を開封する際に手が滑る原因について検討した。
本発明者らは、まず、上記の原因が、特許文献１及び２の包装材から形成したパウチは表面側にプラスチックフィルムが露出しており、露出したプラスチックフィルムの表面の平滑性に関連していると仮定した。そして、該仮定に基づき、プラスチックフィルムの表面側にマット層を形成し、表面を凹凸化することを試みた。
しかし、プラスチックフィルムの表面側にマット層を形成しても、依然として、包装袋を開封する際に手が滑る場合があった。特に、手が水で濡れた状態で包装袋を開封した場合に手が滑ることが頻発した。台所、洗面所及び浴室等では、手が濡れた状態で包装袋を開封することが多いため、かかる状態において包装袋の開封時の手の滑りを抑制することは重要な課題である。
そして、本発明者らはさらに検討を重ねた結果、包装袋を開封する際の手の滑りを抑制し得るマット層の形状を特定し、上記課題を解決するに至った。
【０００７】
すなわち、本発明は、以下の［１］〜［２］を提供するものである。
［１］外層側から、マット層、プラスチックフィルム、接着剤層及びシーラント層をこの順に有してなり、前記プラスチックフィルムの第１方向の引張強度をＴ１、前記第１方向と直交する方向である第２方向の引張強度をＴ２とした際に、Ｔ２／Ｔ１が４．０以上であり、ＪＩＳ  Ｂ０６０１：１９９４に準拠してカットオフ値０．８ｍｍで測定した前記マット層表面の最大高さＲｙが３．５〜６．５μｍである、包装材。
［２］上記［１］に記載の包装材で形成されてなる包装袋。
【発明の効果】
【０００８】
本発明の包装材及びこれを用いた包装袋は、開封時に手が滑ることを抑制することができ、開封時の作業性を良好にすることができる。
【図面の簡単な説明】
【０００９】
【図１】本発明の包装材の一実施形態を示す断面図である。
【図２】本発明の包装袋の一実施形態を示す背面図である。
【発明を実施するための形態】
【００１０】
以下、本発明の包装材及びこれを用いた包装袋について説明する。なお、本明細書中の「ＡＡ〜ＢＢ」との数値範囲の表記は、「ＡＡ以上ＢＢ以下」であることを意味する。
【００１１】
［包装材］
本発明の包装材は、外層側から、マット層、プラスチックフィルム、接着剤層及びシーラント層をこの順に有してなり、前記プラスチックフィルムの第１方向の引張強度をＴ１、前記第１方向と直交する方向である第２方向の引張強度をＴ２とした際に、Ｔ２／Ｔ１が４．０以上であり、ＪＩＳ  Ｂ０６０１：１９９４に準拠してカットオフ値０．８ｍｍで測定した前記マット層表面の最大高さＲｙが３．５〜６．５μｍであるものである。
【００１２】
図１は、本発明の包装材１００の積層構成の例を示す概略断面図である。
図１においては、上が外層側（表面側）であり、下が内層側（裏面側）である。本発明の包装材１００は、図１に示すように、外層側から、マット層１０、プラスチックフィルム２０、接着剤層４０及びシーラント層６０をこの順に有している。
【００１３】
包装材１００は、その他の層を構成層として含んでいてもよい。例えば、図１の包装材１００は、絵柄層３０及びガスバリア層５０を備えている。
【００１４】
＜表面形状＞
本発明の包装材は、ＪＩＳ  Ｂ０６０１：１９９４に準拠してカットオフ値０．８ｍｍで測定したマット層表面の最大高さＲｙが３．５〜６．５μｍであることを要する。
【００１５】
最大高さＲｙは、基準長さにおける最低谷底と最大山頂との標高差を示している。
Ｒｙが３．５μｍ未満の場合、マット層の凹凸の引っかかりが弱いため、包装袋を開封する際の手の滑りを抑制することができない。また、Ｒｙが３．５μｍ未満の場合、水で濡れた手で触れるとマット層表面の凹凸が水で埋まり、手が滑りやすくなってしまう。
また、Ｒｙが６．５μｍを超える場合、マット層の表面を擦過した際に、最も標高の高い箇所に負荷が集中しやすくなり、マット層の表面が傷つきやすくなる。
【００１６】
Ｒｙは４．０〜６．０μｍであることが好ましく、４．５〜５．５μｍであることがより好ましい。
【００１７】
また、本発明の包装材は、ＪＩＳ  Ｂ０６０１：１９９４に準拠してカットオフ値０．８ｍｍで測定したマット層表面の局部山頂間隔Ｓが１８μｍ以上であることが好ましく、２０μｍ以上であることがより好ましく、２３μｍ以上であることがさらに好ましい。
局部山頂間隔Ｓは、隣り合う局部山頂間の間隔の平均値を示している。Ｓを１８μｍ以上とすることにより、局部山頂間の凹部に指が触れやすくなるため、マット層と指との接触面積が増加して、手の滑りをより抑制できる。
【００１８】
局部山頂間隔Ｓが大き過ぎると、マット層の表面を擦過した際に、個々の凸部に負荷がかかりやすくなり、マット層の表面が傷つきやすくなる。このまた、Ｓは５０μｍ以下であることが好ましく、４０μｍ以下であることがより好ましく、３０μｍ以下であることがさらに好ましい。
【００１９】
また、本発明の包装材は、ＪＩＳ  Ｂ０６０１：１９９４に準拠してカットオフ値０．８ｍｍで測定したマット層表面の算術平均粗さＲａが０．３０〜１．００μｍであることが好ましく、０．４０〜０．９０μｍであることがより好ましく、０．５０〜０．８０μｍであることがさらに好ましい。
【００２０】
算術平均粗さＲａは、基準長さにおける高さ方向の絶対値の平均を示す。
Ｒａを０．３０μｍ以上とすることにより、包装材の表面反射を抑制し、包装材の風合いを落ち着きのあるものとすることができる。
また、Ｒａを１．００μｍ以下とすることにより、包装材の表面が白化することによる意匠性の低下を抑制することができる。なお、マット層よりも内層側に絵柄層を有する場合には、Ｒａを１．００μｍ以下とすることにより、絵柄層の視認性を良好にすることができる。
【００２１】
また、本発明の包装材は、マット層表面のＲｙとＲａとの比（Ｒｙ／Ｒａ）が５．０〜８．５であることが好ましく、５．５〜８．０であることがより好ましく、６．０〜７．５であることがさらに好ましい。
【００２２】
Ｒｙ／Ｒａは、基準長さ内において、マット層の平均的な粗さに対する最も標高の高い凸部の突出度合いを示している。
Ｒｙ／Ｒａを上記範囲とすることにより、上記のＲａに基づく効果を得つつ、上記のＲｙに基づく効果を得やすくすることができる。
【００２３】
本明細書において、Ｒｙ、Ｓ及びＲａは、マット層表面における任意の方向（例えば、流れ方向（ＭＤ方向））で２５箇所、及び、前記任意の方向と直交する方向（例えば、ＭＤ方向と直交する方向（ＴＤ方向））で２５箇所の合計５０箇所で測定した平均値である。
【００２４】
＜マット層＞
マット層は、プラスチックフィルムの外層側に形成される。
マット層は、プラスチックフィルム上の一部のみに有していてもよいし、プラスチックフィルムの全面に有していてもよい。なお、包装材は端部から引き裂くことから、プラスチックフィルムの面内の端部の少なくとも一部にマット層を有することが好ましい。
【００２５】
マット層は、型に樹脂を流し込むなどして、粒子を含まずに形成したものであってもよいが、耐擦過性の観点から、バインダー樹脂及び粒子を含むものが好ましい。
【００２６】
＜＜粒子＞＞
粒子は、有機粒子、無機粒子から選ばれる１種以上を用いることができる。
有機粒子としては、ポリメチルメタクリレート、ポリアクリル−スチレン共重合体、メラミン樹脂、ポリカーボネート、ポリスチレン、ポリ塩化ビニル、ベンゾグアナミン−メラミン−ホルムアルデヒド縮合物、シリコーン、フッ素系樹脂及びポリエステル系樹脂等からなる粒子が挙げられる。
無機粒子としては、シリカ、沈降性バリウム、アルミナ、アンチモン、ジルコニア及びチタニア等からなる粒子が挙げられる。
これらの中でも、耐擦過性を良好にしやすい無機粒子が好ましい。無機粒子は、包装材の端部をヒートシールする際の耐熱性に優れる点でも好適である。また、無機粒子の中でも、マット層の白化を抑制しやすいシリカが好ましい。
【００２７】
無機粒子は、表面が疎水化処理された無機粒子が好ましい。無機粒子の表面を疎水化処理することにより、マット層内において無機粒子の凝集を抑制し、マット層の表面形状（特に、Ｒｙ、Ｒｙ／Ｒａ）を上記範囲にしやすくできる。また、マット層内で粒子が凝集すると、粒子間に空隙が生じ、擦過時に該空隙が消失することによって擦過の痕跡が目立ちやすくなる現象を生じることがあるが、粒子の凝集を抑制することにより、該現象を抑制できる。
なお、表面が疎水化処理された無機粒子とは、無機粒子の表面に、無機粒子の表面の官能基と、表面処理剤との反応物を有するものである。無機粒子の表面の官能基としては、例えばシリカ粒子のシラノール基が挙げられる。
【００２８】
表面処理剤としては、トリメチルシリルクロライド、ジメチルジクロロシラン、トリメチルシリルトリフロロメタンスルホネート、クロロメチルトリメチルシラン、ヘキサメチルジシラザン、トリエチルシラン、トリエチルシリルクロライド、トリイソプロピルシリルクロライド、ｔ−ブチルジメチルシラン、ｔ−ブチルジメチルシリルクロライド、オクチルシラン、ヘキサデシルシラン、アリルトリメチルシラン、トリメチルビニルシラン、アミノシラン、メタクリルシラン及びポリジメチルシロキサン等から選ばれる１種以上が挙げられる。
【００２９】
粒子の平均粒子径は０．１〜１５．０μｍであることが好ましく、１．０〜１０．０μｍであることがより好ましく、２．０〜７．５μｍであることがさらに好ましく、２．７〜５．０μｍであることがよりさらに好ましい。
本明細書において、粒子の平均粒径は、レーザー光回折法による粒度分布測定における質量平均値ｄ５０として測定したものである。
【００３０】
また、粒子は、平均粒子径の異なる２種の粒子を含むことが好ましい。すなわち、マット層は、バインダー樹脂、及び、平均粒子径の異なる２種の粒子を含むことが好ましい。
平均粒子径の異なる２種の粒子を含むことにより、平均粒子径の小さい粒子により適切なＲａを付与しつつ、平均粒子径の大きい粒子により適切なＲｙを付与しやすくすることができ、マット層の表面形状（特に、Ｒｙ、Ｒｙ／Ｒａ）を上記範囲にしやすくできる。
なお、本発明の効果を阻害しない範囲で、３種以上の粒子を含んでもよい。
【００３１】
平均粒子径の異なる２種の粒子のうち、平均粒子径の大きい粒子は、耐擦過性の観点から無機粒子であることが好ましく、マット層の白化抑制の観点からシリカであることがより好ましい。また、平均粒子径の異なる２種の粒子は、何れも無機粒子であることが好ましく、何れもシリカであることがより好ましい。平均粒子径の異なる２種の粒子を前述した構成とすることは、包装材の端部をヒートシールする際の粒子の耐熱性を良好にする点でも好適である。
また、平均粒子径の異なる２種の粒子は、少なくとも一方が表面が疎水化処理された無機粒子であることが好ましく、何れも表面が疎水化処理された無機粒子であることがより好ましい。
【００３２】
平均粒子径の異なる２種の粒子のうち、平均粒子径の大きい粒子の平均粒子径をＤ１、前記マット層の平均厚みをＴとした際に、２．０≦Ｄ１／Ｔ≦５．０の関係を満たすことが好ましい。
Ｄ１／Ｔを２．０以上５．０以下とすることにより、Ｒｙ及びＲｙ／Ｒａを上記範囲にしやすくできる。また、Ｄ１／Ｔを５．０以下とすることにより、粒子径の大きい粒子の脱落を抑制しやすくでき、また、包装材の端部をヒートシールする際の加熱ムラを抑制できる。
Ｄ１／Ｔは、２．２以上４．０以下であることがより好ましく、２．５以上３．５以下であることがさらに好ましい。
【００３３】
また、平均粒子径の異なる２種の粒子のうち、平均粒子径の小さい粒子の平均粒子径をＤ２とした際に、０．９≦Ｄ２／Ｔ≦２．０の関係を満たすことが好ましい。
Ｄ２／Ｔを０．９以上２．０以下とすることにより、Ｒａ及びＲｙ／Ｒａを上記範囲にしやすくできる。Ｄ２／Ｔは、１．０以上１．８以下であることがより好ましく、１．３以上１．７以下であることがさらに好ましい。
なお、Ｄ１／Ｔ及びＤ２／Ｔを上記範囲とすることにより、Ｓを上記範囲にしやすくできる。
【００３４】
また、平均粒子径の大きい粒子と平均粒子径の小さい粒子との粒子径の差（Ｄ１−Ｄ２）は、２．０μｍ以上５．０μｍ以下であることが好ましく、２．２μｍ以上４．０μｍ以下であることがより好ましく、２．５μｍ以上３．５μｍ以下であることがさらに好ましい。Ｄ１−Ｄ２を前記範囲とすることにより、Ｒｙ／Ｒａを上記範囲にしやすくできる。
【００３５】
マット層中の粒子の含有量は、バインダー樹脂１００質量部に対して１〜１００質量部であることが好ましく、３〜５０質量部であることがより好ましく、５〜２０質量部であることがさらに好ましい。
粒子の含有量を１質量部以上とすることにより、マット感に基づいて意匠性を良好にしやすくできる。また、粒子の含有量を１００質量部以下とすることにより、マット層中における粒子の結着性を良好にしやすくできる。また、粒子の含有量を上記範囲とすることにより、Ｓを上記範囲にしやすくできる。
【００３６】
粒子として、平均粒子径の異なる２種の粒子を含む場合、平均粒子径の大きい粒子と平均粒子径の小さい粒子との質量比は、８０：２０：〜２０：８０であることが好ましく、７０：３０〜３０：７０であることがより好ましく、６０：４０〜４０：６０であることがさらに好ましい。
平均粒子径の異なる２種の粒子を上記の質量比で用いることにより、Ｒｙ、Ｒａ、Ｒｙ／Ｒａ及びＳを上記範囲にしやすくできる。
【００３７】
マット層の平均厚みＴは１．０〜１０．０μｍであることが好ましく、１．２〜５．０μｍであることがより好ましく、１．５〜２．５μｍであることがさらに好ましい。
マット層の平均厚みＴを１．０μｍ以上とすることにより、粒子の結着性を良好にして、耐擦過性を良好にしやすくできる。また、マット層の平均厚みＴを１０．０μｍ以下とすることにより、絵柄層の視認性が低下することを抑制できる。
本明細書において、各層の厚み（平均厚み）は、例えば、包装材を垂直方向に切断した断面の写真を撮像し、この断面写真に基づいて測定した２０箇所の厚みの平均値として算出できる。なお、マット層の平均厚みＴは、マット剤が存在しない２０箇所の厚みの平均値として算出することが好ましい。
【００３８】
＜＜バインダー樹脂＞＞
マット層のバインダー樹脂としては、汎用の熱可塑性樹脂、硬化性樹脂を用いることができ、耐擦過性及びヒートシール時の耐熱性の観点から硬化性樹脂が好ましい。硬化性樹脂としては電離放射線硬化性樹脂、熱硬化性樹脂が挙げられる。電離放射線硬化性樹脂は、マット層を硬くでき、耐擦過性を良好にし得るが、マット層を硬くしすぎた場合、加工時や流通時にマット層にひび割れが生じやすくなるため、熱硬化性樹脂が好ましい。特に、軟包装材の場合、マット層が硬過ぎると包装材に皺が生じた際にマット層にひび割れが生じやすいため、バインダー樹脂として熱硬化性樹脂を用いることが好適である。
【００３９】
熱硬化性樹脂は、塗工液を長時間使用可能にする観点から、２液硬化型樹脂を用いることが好ましい。２液硬化型樹脂としては、ポリオールとイソシアネートとの２液硬化型樹脂が好ましい。
【００４０】
ポリオールとしては、アクリルポリオール、ポリエステルポリオール、エポキシポリオール等が挙げられ、これらのうち、アクリルポリオールが好ましい。アクリルポリオールとしては、塩化ビニル変性アクリルポリオール、塩化ビニル−酢酸ビニル変性アクリルポリオール、塩素化ポリオレフィン変性アクリルポリオール、メチル（メタ）アクリレート−２−ヒドロキシエチル（メタ）アクリレート共重合体、オクチル（メタ）アクリレート−エチルヘキシル（メタ）アクリレート−２−ヒドロキシエチル（メタ）アクリレート共重合体、メチル（メタ）アクリレート−ブチル（メタ）アクリレート−２−ヒドロキシエチル（メタ）アクリレート−スチレン共重合体等が挙げられるが、これらのうち、塩化ビニル変性アクリルポリオールが好ましい。
【００４１】
また、イソシアネートとしては、公知の化合物を使用することができる。例えば、２，４−トリレンジイソシアネート（略称：ＴＤＩ）、ナフタレンジイソシアネート、４，４’−ジフェニルメタンジイソシアネート等の芳香族イソシアネート；１，６−ヘキサメチレンジイソシアネート（略称：ＨＭＤＩ）、イソホロンジイソシアネート（略称：ＩＰＤＩ）、メチレンジイソシアネート（略称：ＭＤＩ）、キシリレンジイソシアネート（略称：ＸＤＩ）、水素添加トリレンジイソシアネート；水素添加ジフェニルメタンジイソシアネート等の脂肪族又は脂環式イソシアネート等のポリイソシアネートが挙げられる。また、これらのイソシアネートの付加体又は多量体、例えば、トリメチルプロパンのＴＤＩ付加体、ＴＤＩの３量体等も挙げられる。
【００４２】
マット層中には、本発明の効果を妨げない範囲において、安定剤、可塑剤、酸化防止剤、紫外線吸収剤等の光安定剤、分散剤、増粘剤、乾燥剤、帯電防止剤等の任意の添加剤を添加することができる。
【００４３】
マット層は、例えば、バインダー樹脂及び粒子等を含むマット層用インキを用いた印刷によりプラスチックフィルム上に形成することができる。印刷方式は、例えば、グラビア印刷、オフセット印刷、凸版印刷、シルクスクリーン印刷等が挙げられる。これらのうち、グラビア印刷が好ましい。
【００４４】
＜プラスチックフィルム＞
プラスチックフィルムは、第１方向の引張強度をＴ１、前記第１方向と直交する方向である第２方向の引張強度をＴ２とした際に、Ｔ２／Ｔ１が４．０以上であることを要する。
Ｔ２／Ｔ１が４．０以上であることにより、プラスチックフィルムを分子の配向性の高い第２方向に直線的に容易に引き裂くことができ、ひいては、包装材を同方向に容易に引き裂くことができる。一方、Ｔ２／Ｔ１が４．０未満の場合、引き裂き時に方向が斜めにずれやすく、綺麗に引き裂くことができない。
Ｔ２／Ｔ１は、４．５以上であることが好ましく、５．０以上であることがより好ましい。
【００４５】
なお、Ｔ２／Ｔ１が大き過ぎると、プラスチックフィルム単体での取り扱い性が低下する傾向がある。このため、Ｔ２／Ｔ１は１０．０以下であることが好ましく、８．０以下であることがより好ましい。
【００４６】
プラスチックフィルムのＴ２／Ｔ１は、幅方向及び流れ方向の延伸倍率の比で調整できる。すなわち、幅方向及び流れ方向の何れかの延伸倍率を大きくし、他方の延伸倍率を小さくするほど、Ｔ２／Ｔ１を大きくすることができる。一方、幅方向及び流れ方向の延伸倍率を同程度とすれば、Ｔ２／Ｔ１を１．０に近づけることができる。
【００４７】
第１方向の引張強度Ｔ１は、第２方向への引き裂きの容易性と、プラスチックフィルム単体での取り扱い性とのバランスの観点から、２０〜１００ＭＰａであることが好ましく、３０〜８０ＭＰａであることがより好ましい。
【００４８】
本明細書において、プラスチックフィルムの引張強度は、ＪＩＳ  Ｋ７１２７：１９９９に準じて測定した、１０個のサンプルの平均値から算出したものとする。
【００４９】
プラスチックフィルムの厚みは、包装材の用途に応じて適宜設定することができるが、通常、５〜５０μｍ程度であることが好ましく、より好ましくは８〜４０μｍ、さらに好ましくは１０〜２５μｍである
【００５０】
また、包装材の全厚みに対するプラスチックフィルムの厚み（プラスチックフィルムの厚み／包装材の全厚み）は、０．１０〜０．５０であることが好ましく、０．２０〜０．４０であることがより好ましい。該比を０．１０以上とすることにより引き裂き性を良好にしやすくでき、該比を０．５０以下とすることにより、包装材の強度が低下することを抑制できる。
【００５１】
プラスチックフィルムは、ＪＩＳ Ｋ７３６１−１：１９９７の全光線透過率が８５％以上であることが好ましく、９０％以上であることがより好ましい。また、プラスチックフィルムは、ＪＩＳＫ７１３６：２０００のヘイズが１．０％以下であることが好ましく、０．５％以下であることがより好ましく、０．３％以下であることがさらに好ましい。
全光線透過率及び／又はヘイズを上記範囲とすることにより、プラスチックフィルムよりも内層側に絵柄層を形成した際に、該絵柄層の視認性を良好にすることができる。
【００５２】
プラスチックフィルムの材料としては、ポリエチレン（ＰＥ）やポリプロピレン（ＰＰ）等のポリオレフィン系樹脂、環状ポリオレフィン系樹脂、ポリスチレン系樹脂、アクリロニトリル−スチレン共重合体（ＡＳ）樹脂、アクリロニトリル−ブタジエン−スチレン共重合体（ＡＢＳ）樹脂、ポリ（メタ）アクリル系樹脂、ポリカーボネート系樹脂、ポリビニルアルコール系樹脂、エチレン−ビニルアルコール共重合体（ＥＶＯＨ）、エチレン−ビニルエステル共重合体ケン化物、ポリエチレンテレフタレート（ＰＥＴ）やポリブチレンテレフタレート（ＰＢＴ）、ポリエチレンナフタレート（ＰＥＮ）等のポリエステル系樹脂、各種ナイロン（Ｎｙ）等のポリアミド系樹脂、ポリウレタン系樹脂、アセタール系樹脂、セルロース系樹脂、ポリ塩化ビニリデン系樹脂（ＰＶＤＣ）等が挙げられる。これらの中でも、汎用性の観点からは、ポリオレフィン系樹脂が好ましく、耐熱性や強度等の観点からは、ポリエステル系樹脂、ポリアミド系樹脂が好ましい。
プラスチックフィルムは、上記のうちの２種以上の樹脂のフィルムが積層された複合フィルムであってもよい。
【００５３】
プラスチックフィルム及び後述するシーラント層は、それぞれ同系統の樹脂を主成分として含むことが好ましい。例えば、プラスチックフィルム及び後述するシーラント層は、それぞれポリプロピレンを主成分として含むことが好ましい。該構成を有することにより、包装材のリサイクル性を良好にしやすくできる。
包装材が後述する中間基材をさらに有する場合、プラスチックフィルム、シーラント層及び中間基材が同系統の樹脂を主成分として含むことが好ましい。その際、同系統の樹脂はポリプロピレンであることが好ましい。
なお、主成分とは、各層を構成する全樹脂の５０質量％以上であることを意味し、好ましくは５０質量％以上、より好ましくは７０質量％以上、さらに好ましくは９０質量％以上、よりさらに好ましくは９５質量％以上である。
【００５４】
＜接着剤層＞
接着剤層は、プラスチックフィルムとシーラント層との間に位置し、プラスチックフィルムとシーラント層との間の接着力が弱い界面（図１の場合、絵柄層とガスバリア層との界面）の接着性を高めることによって、プラスチックフィルムの引き裂きがシーラント層まで伝播しやすくして、包装材全体としての第２方向への引き裂き性を良好にする役割を有する。プラスチックフィルムとシーラント層との間に接着剤層が存在しない場合、プラスチックフィルムの引き裂きがシーラント層まで伝播しにくくなり、包装材全体としての引き裂き性を良好にすることができない。
【００５５】
接着剤層は、例えば、ドライラミネート用接着剤を用いた方法により形成することができる。
ドライラミネート用接着剤としては、ポリ酢酸ビニル系接着剤、ポリアクリル酸エステル系接着剤、シアノアクリレート系接着剤、エチレン共重合体系接着剤、セルロース系接着剤、ポリエステル系接着剤、ポリアミド系接着剤、ポリイミド系接着剤、尿素樹脂及びメラミン樹脂等のアミノ樹脂系接着剤、フェノール樹脂系接着剤、エポキシ系接着剤、ポリウレタン系接着剤（例えば、ポリオールとイソシアネート化合物との硬化物）、反応型（メタ）アクリル酸系接着剤、クロロプレンゴム、ニトリルゴム及びスチレン−ブタジエンゴム等のゴム系接着剤、シリコーン系接着剤、アルカリ金属シリケート及び低融点ガラス等の無機系接着剤等が挙げられる。
【００５６】
また、接着剤層は、溶融押し出し法により形成することもできる。溶融押し出し法により形成した接着剤層は溶剤臭を無くすことができる点で好ましい。
溶融押し出し法用の接着剤は、溶融押し出し可能であり、かつ、接着性を付与できる樹脂であれば特に制限されることなく使用でき、例えば、エチレン−（メタ）アクリル酸共重合体及びエチレン−酢酸ビニル共重合体等が挙げられる。エチレン−（メタ）アクリル酸共重合体及びエチレン−酢酸ビニル共重合体は、蒸着膜との接着性に優れる点で好ましい。
【００５７】
接着剤層の厚みを増すと、プラスチックフィルムとシーラント層との接着力が高くなり、プラスチックフィルムの引き裂きが最内層のシーラント層まで伝播しやすくなるため、包装材の引き裂き性を良好にしやすくできる。一方、接着剤層の厚みが厚くなり過ぎると、プラスチックフィルムの引き裂きが最内層のシーラント層まで伝播しにくくなる。
このため、接着剤層の厚みは、１〜１５μｍであることが好ましく、２〜１０μｍであることがより好ましく、３〜７μｍであることがさらに好ましい。
【００５８】
＜シーラント層＞
図１に示すように、包装材の内層側にはシーラント層６０が積層されている。
シーラント層は、包装材の最内層に形成され、内層側の面が被包装物と接触し、被包装物を保護するものである。被包装物が液状の場合には、シーラント層は液状物に対する耐浸透性を有していることが好ましい。
また、シーラント層は、包装材を包装袋の形態にしやすくするために、内層側がヒートシール性を有していることが好ましい。
【００５９】
シーラント層の総厚みは、特に限定されるものではなく、包装材の用途及び被包装物の種類や性質等に応じて適宜設定されるが、通常、１０〜２００μｍ程度であることが好ましい。
包装材で包装袋が形成される場合、シーラント層の厚みは、より好ましくは１５〜１５０μｍ、さらに好ましくは２０〜１００μｍである。
【００６０】
シーラント層を構成する材料としては、例えば、低密度ＰＥ（ＬＤＰＥ）、直鎖状低密度ＰＥ（ＬＬＤＰＥ）、中密度ＰＥ（ＭＤＰＥ）、高密度ＰＥ（ＨＤＰＥ）、エチレン−酢酸ビニル共重合体、プロピレン単独重合体、エチレン−プロピレンブロック共重合体、エチレン−プロピレンランダム共重合体等のポリオレフィン系樹脂等が挙げられ、これらのうちの１種又は２種以上の樹脂を用いることができる。シーラント層は、単層で構成しても、２層以上の多層で構成してもよい。
シーラント層は、ヒートシールの際の収縮を抑制するために、前述した樹脂からなる無延伸のフィルムであることが好ましい。例えば、シーラント層は、無延伸ポリプロピレンフィルム（ＣＰＰ）であることが好ましい。
【００６１】
＜絵柄層＞
包装材は、包装材の意匠性を高めることを目的として、さらに絵柄層を有していてもよい。
絵柄層の厚み方向の位置は、例えば、マット層よりも外層側、マット層とプラスチックフィルムとの間、プラスチックフィルムと接着剤層との間が挙げられる。これらの中でも、絵柄層の保護の観点から、図１に示すように、プラスチックフィルムと接着剤層に絵柄層を配置することが好ましい。
【００６２】
絵柄層とは、例えば、文字（商品名、製品表示、品質表示等）、図形、写真、記号、模様、パターン等を含む広い概念である。また、絵柄層はベタ印刷であってもよい。
絵柄層は、例えば印刷により形成することができる。絵柄層は、図１のように単層であってもよいし、２以上の層から形成されるものであってもよい。
【００６３】
絵柄層の形成に用いられるインキ（絵柄層形成用インキ）としては、バインダー樹脂に顔料、染料等の着色剤、体質顔料、溶剤、安定剤、可塑剤、触媒、硬化剤等を適宜混合したものが使用される。顔料としては、汎用の有色顔料の他、パール顔料及び金属鱗片等の光輝性顔料を用いてもよい。
バインダー樹脂としては特に制限はなく、例えば、アクリル系樹脂、スチレン系樹脂、ポリエステル系樹脂、ウレタン系樹脂、塩素化ポリオレフィン系樹脂、塩化ビニル−酢酸ビニル共重合体系樹脂、ポリビニルブチラール樹脂、アルキド系樹脂、石油系樹脂、ケトン樹脂、エポキシ系樹脂、メラミン系樹脂、フッ素系樹脂、シリコーン系樹脂、繊維素誘導体、ゴム系樹脂等が挙げられる。これらの樹脂は、単独又は２種以上を混合して使用できる。
【００６４】
絵柄層は、絵柄層を構成する各成分を含む絵柄層形成用インキを調製し、該インキを塗布し、必要に応じて乾燥、硬化することにより形成できる。絵柄層形成用インキは、溶剤臭を抑制するため無溶剤であることが好ましい。
絵柄層を塗布する手段としては、グラビア印刷、オフセット印刷及びフレキソ印刷等が挙げられる。
【００６５】
絵柄層の総厚みは、特に限定されるものではないが、通常、０．５〜１０μｍ程度であることが好ましく、より好ましくは１．０〜５μｍである。
【００６６】
＜ガスバリア層＞
包装材は、ガスバリア層を有していてもよい。
ガスバリア層は、プラスチックフィルムとシーラント層との間に形成することが好ましく、接着剤層とシーラント層との間に形成することがより好ましい。
【００６７】
ガスバリア層は、包装材による被包装物と包装材の外部環境との間で、酸素や水蒸気等の透過を遮断するものである。また、可視光や紫外線等の透過を遮断する遮光性をも付与するものであってもよい。ガスバリア層は、１層で構成されていても、２層以上の多層で構成されていてもよい。ガスバリア層は、公知の材料により構成することができ、例えば、アルミ箔や、プラスチックフィルム又はシーラント層表面に蒸着膜や塗布膜を形成した構成とすることができる。塗布膜を形成する場合は、ガスバリア性の向上の観点から、蒸着膜の表面に形成されることが好ましい。
なお、蒸着膜や塗布膜の密着性向上の観点から、プラスチックフィルム又はシーラント層には、予め表面処理を施しておいてもよい。表面処理としては、例えば、コロナ放電処理、オゾン処理、酸素ガスや窒素ガス等を用いた低温プラズマ処理、グロー放電処理、酸化剤処理、アンカーコート剤の塗布等が挙げられる。
【００６８】
前記蒸着膜としては、例えば、ケイ素、アルミニウム、マグネシウム、カルシウム、カリウム、スズ、ナトリウム、ホウ素、チタン、鉛、ジルコニウム、イットリウム等の無機物又はこれらの酸化物により形成することができる。
蒸着膜の形成方法としては、例えば、真空蒸着やスパッタリング、イオンプレーティング等の物理蒸着（ＰＶＤ）法、プラズマ化学気相成長や熱化学気相成長、光化学気相成長等の化学蒸着（ＣＶＤ）法等が挙げられる。
蒸着膜の膜厚は、成膜材料や要求されるガスバリア性能等によって異なるが、通常、５〜２００ｎｍ程度であることが好ましく、より好ましくは５〜１５０ｎｍ、さらに好ましくは１０〜１００ｎｍである。ケイ素酸化物やアルミニウム酸化物等の無機酸化物の場合は、５〜１００ｎｍ程度であることが好ましく、より好ましくは５〜５０ｎｍ、さらに好ましくは１０〜３０ｎｍである。
【００６９】
前記塗布膜としては、例えば、一般式Ｒ1ｎＭ（ＯＲ2）m（式中、Ｒ1、Ｒ2は炭素数１〜８の有機基、Ｍは金属原子である。ｎは０以上の整数、ｍは１以上の整数を表し、ｎ＋ｍはＭの原子価である。）で表される１種以上のアルコキシドと、ポリビニルアルコール系樹脂及び／又はエチレン−ビニルアルコール共重合体とを、ゾル−ゲル法触媒、酸、水及び有機溶剤の存在下で、ゾル−ゲル法により重縮合して得られた塗工液を塗布し、５０〜３００℃で、０．０５〜６０分間加熱処理することにより形成することができる。
塗布方法としては、例えば、グラビアロールコーター等のロールコート、スプレーコート、スピンコート、ディッピング、刷毛、バーコート、アプリケータ等の塗布手段により行うことができる。１回又は複数回の塗布で、塗布膜の乾燥膜厚が０．０１〜３０μｍ程度となることが好ましく、より好ましくは０．０５〜２０μｍ、さらに好ましくは０．１〜１０μｍである。
【００７０】
＜クリア層＞
包装材は、マット層上の一部にクリア層を有していてもよい。かかる構成とすることにより、クリア層を有する箇所と、クリア層を有さない箇所とで光沢の差が生じ、意匠性をより良好にできる点で好ましい。
クリア層の厚みは、０．５〜１５μｍ程度であることが好ましく、より好ましくは１〜１０μｍ、さらに好ましくは２〜７μｍである。
【００７１】
クリア層は、マット層表面に、例えば、グロスニス（ＯＰニス）でコーティングすることにより形成することができる。このような部分的なコーティングは、例えば、グラビア印刷、オフセット印刷、凸版印刷、フレキソ印刷、シルクスクリーン印刷により行うことができる。これらのうち、グラビア印刷、フレキソ印刷が好ましい。
【００７２】
グロスニスとしては、水性ニス及び油性ニスのいずれを用いることもできる。
水性ニスとしては、例えば、ポリ（メタ）アクリル系樹脂、（メタ）アクリル−スチレン共重合体等の樹脂成分を、水と少量の揮発性有機溶剤に溶解又は分散させたものを用いることができる。揮発性溶剤としては、例えば、メタノール、エタノール、ノルマルプロパノール、イソプロパノール、プロピレングリコールモノメチルエーテル等のアルコール類やアセトン、メチルエチルケトン、エチルアセテート等が挙げられる。
油性ニスとしては、例えば、ポリウレタン系樹脂、塩化ビニル−酢酸ビニル系共重合体、ポリ（メタ）アクリル系樹脂、塩素化ポリプロピレン系樹脂等の樹脂成分を、揮発性有機溶剤に溶解又は分散させたものを用いることができる。揮発性溶剤としては、例えば、メチルエチルケトン、トルエン、エタノール、イソプロパノール等が挙げられる。
水性ニス及び油性ニスには、さらに、必要に応じて、潤滑剤や界面活性剤等の添加剤を添加することができる。水性ニス及び油性ニス中の樹脂成分は、４０〜８５質量％であることが好ましい。
【００７３】
＜中間基材＞
中間基材は、例えば、プラスチックフィルムとシーラント層との間に設けることができる。
中間基材は、包装材の強度の向上や加工適性の向上、他の層（ガスバリア層等）を形成するための基材として、必要に応じて設けられる。
中間基材は、プラスチックフィルムが挙げられる。中間基材としてのプラスチックフィルムの構成材料としては、上述したプラスチックフィルムと同様の材料を用いることができる。
【００７４】
中間基材の厚みは、１〜５０μｍ程度であることが好ましく、より好ましくは２〜４０μｍ、さらに好ましくは３〜３０μｍである。
【００７５】
［包装袋］
本発明の包装袋は、上述した本発明の包装材で形成されてなるものである。
より具体的には、本発明の包装袋は、上述した本発明の包装材の少なくとも一部をシールして形成されてなるものである。シール部はシーラント層のヒートシール性を利用することが好ましい。
【００７６】
包装袋の形態は、筒型の胴への背シールと上下のシールがされたピロー袋（合掌袋）、三辺がシールされている三方シール袋、四辺がシールされている四方シール袋、袋の底が立体的に確保されており自立可能なスタンディングパウチ、両サイド又は底がＶ字型に畳まれているガゼット袋が挙げられる。
【００７７】
図２は、ピロー袋（合掌袋）２００の一実施形態を示す背面図である。
ピロー袋２００は、例えば、１枚の長方形のシート状の包装材１００の内層側（例えばシーラント層）をシールすることにより製袋される。シール部は、背シール部１０１、下シール部１０２及び上シール部１０３がある。
なお、ピロー袋（合掌袋）２００は図示しないノッチ部等の切れ込みを有していても良い。
【００７８】
包装袋は、シール部の任意の箇所に、第２方向と略平行な方向に延びる切れ込み部を有することが好ましい。当該構成を有することにより、切れ込み部を出発点として、第２方向に沿って包装袋を引き裂きやすくすることができる。
【実施例】
【００７９】
以下、本発明を実施例により詳細に説明するが、本発明は、これにより限定されるものではない。
【００８０】
１．測定及び評価
実施例及び比較例で得られた包装材について、以下の測定及び評価を行った。結果を表１に示す。なお、測定時の雰囲気は、温度は２３℃±５℃、湿度４０〜６５％とした。また、測定開始前に、前記雰囲気にサンプルを３０分以上晒した。
【００８１】
１−１．表面形状
実施例及び比較例で得られた包装材のマット層の外層側（表面）について、ＪＩＳ  Ｂ０６０１：１９９４に準じて、表面粗さを下記条件にて測定し、カットオフ値０．８ｍｍでの算術平均粗さＲａ、最大高さＲｙ及び局部山頂平均間隔Ｓを測定した。測定は、流れ方向（ＭＤ）で２５箇所、及びＭＤ方向の直角方向（ＴＤ）で２５箇所の合計５０箇所で測定し、５０箇所の平均値を、各実施例及び比較例のＲａ、Ｒｙ及びＳとした。
＜測定条件＞
・測定機器：表面粗さ測定機、株式会社東京精密製「サーフコム１３０Ａ」
・基準長さ：粗さ曲線のカットオフ値λc＝０．８ｍｍ
・測定速度：０．１５ｍｍ／ｓ
・測定レンジ：４００μｍ
【００８２】
１−２．プラスチックフィルムの引張強度
実施例及び比較例で用いたプラスチックフィルムを、縦１５ｍｍ×横１５ｃｍの大きさに切断したサンプルＡ、及び縦１５ｃｍ×横１５ｍｍの大きさに切断したサンプルＢを作製した。ＪＩＳ  Ｋ７１２７：１９９９に準じて、チャック間距離５０ｍｍ、引張速度を３００ｍｍ／分の条件で、サンプルＡの２３℃の引張強度（ＴＤ方向の引張強度）、サンプルＢの２３℃の引張強度（ＭＤ方向の引張強度）を測定した。サンプルＡ及びサンプルＢのうち、引張強度の小さいものをＴ１、引張強度が大きいものをＴ２とした。
【００８３】
１−３．開封時の滑りの抑制
手を濡らした状態で、実施例及び比較例で得られた包装袋（ピロー袋）をノッチ部から開封する作業を行った。２０歳代、３０歳代、４０歳代、５０歳代の４つの年代から、男女５名ずつ合計４０名が前記作業を行い、開封時の手の滑りやすさを評価した。
手が滑りにくいと感じるものを３点、どちらとも言えないものを２点、手が滑ると感じるものを１点として、上記４０人の評価の平均点を算出した。
＜評価基準＞
Ａ：平均点が２．５以上
Ｂ：平均点が２．０以上２．５未満
Ｃ：平均点が２．０未満
【００８４】
１−４．易開封性
実施例及び比較例で得られた包装袋（ピロー袋）をノッチ部から開封する作業を行った。ノッチ部の延伸方向に沿って直線的に容易に引き裂けたものを「Ａ」、引き裂きの方向が斜めにずれて引き裂き難かったものを「Ｃ」とした。
【００８５】
１−５．耐擦過性
実施例及び比較例で得られた包装材のマット層の外層側（表面）を爪で軽く擦った際に、擦過の痕跡が目立つか否かを下記基準にて目視で評価した。
Ａ：擦過の痕跡が目立たたず、意匠性が維持された。
Ｃ：マット層に擦過痕が生じ、そのため、擦過した箇所と、擦過していない箇所との見え方が異なり、意匠性が低下した。
【００８６】
１−６．絵柄層の視認性
実施例及び比較例で得られた包装材を蛍光灯の照明下において目視で観察し、絵柄層の絵柄が明りょうに視認できるか否かを評価した。その結果、絵柄が明りょうに視認できるものを「Ａ」、絵柄が明りょうに視認できないものを「Ｃ」とした。
【００８７】
２．包装材及び包装袋の作製
［実施例１］
プラスチックフィルム（一軸延伸ポリプロピレンフィルム、厚み２０μｍ）の内層側（裏面）の一部に、下記処方の絵柄層用インキをグラビア印刷で裏刷りし、厚み１．０μｍの絵柄層を形成した。
次いで、プラスチックフィルムの外層側（表面）の全面に、下記処方のマット層用インキをグラビア印刷し、厚み２．０μｍのマット層を形成した。
次いで、シーラント層（ＣＰＰ、エチレン−プロピレンブロック共重合体の単層フィルム、厚み２５μｍ）上に厚み３００〜７００Åのアルミ蒸着膜が形成されてなる積層体１を準備し、該積層体のアルミ蒸着膜上に、ポリオール及びイソシアネート化合物を含む接着剤層形成用塗布液を塗布、乾燥して、厚み３μｍのポリウレタン系接着剤層を形成し、接着剤層、アルミ蒸着膜（金属層）及びシーラント層をこの順に有する積層体２を得た。
次いで、プラスチックフィルムの絵柄層を形成した側の面に、積層体２の接着剤層側の面をドライラミネートして、実施例１の包装材を得た。
実施例１の包装材は、マット層、プラスチックフィルム、絵柄層、接着剤層、アルミ蒸着膜（金属層）及びシーラント層をこの順に有するものであった。
次いで、実施例１の包装材を用い、シーラント層をヒートシールして、図２の形態のピロー袋を作製した。その際、第２方向が図２の上下方向になるようにした。さらに、上シール部に縦方向（第２方向と平行な方向）に線状のノッチ部を形成し、実施例１の包装袋（ピロー袋）を得た。
【００８８】
各層の構成材料の詳細及びインキの処方等を以下に示す。
＜絵柄層用インキ＞
・有機系赤色顔料：３質量部
・沈降防止剤（微粒子シリカ）：２質量部
・バインダー樹脂（ポリウレタン系樹脂）：２０質量部
・溶剤１（ミネラルスピリット）：７質量部
・溶剤２（プロピレングリコールモノメチルエーテル、酢酸ノルマルプロピル、酢酸エチル、イソプロパノールの混合溶剤）：７０質量部
【００８９】
＜マット層用インキ＞
・疎水化処理シリカ粒子（平均粒径３．０μｍ）：６質量部
・疎水化処理シリカ粒子（平均粒径６．０μｍ）：６質量部
・バインダー樹脂（ポリオールとイソシアネートとの２液硬化型ポリウレタン樹脂）：１００質量部
・溶剤（酢酸ノルマルプロピル、酢酸エチル）：適量
【００９０】
［実施例２〜５］、［比較例１〜２］
マット層用インキのシリカ粒子の平均粒子径、マット層中のシリカ粒子の含有量、並びに、マット層の厚みを表１の条件に変更した以外は、実施例１と同様にして、実施例２〜５及び比較例１〜４の包装材及び包装袋を得た。
【００９１】
［実施例６］、［比較例３〜４］
プラスチックフィルムを、厚み、Ｔ１及びＴ２が表１の値の一軸延伸ポリプロピレンフィルムに変更した以外は、実施例１と同様にして、実施例６及び比較例３〜４の包装材及び包装袋を得た。
【００９２】
【表１】
2020050346.tif 000003
【００９３】
表１に示した結果から、実施例１〜６の包装材及び包装袋は、開封性が良好であり、開封時の手の滑りを抑制することができ、さらには、耐擦過性及び絵柄層の視認性も良好であることが確認できる。
【符号の説明】
【００９４】
１０：マット層
２０：プラスチックフィルム
３０：絵柄層
４０：接着剤層
５０：ガスバリア層
６０：シーラント層
１００：包装材
１０１：背シール部
１０２：下シール部
１０３：上シール部
２００：包装袋
【図１】
2020050346.tif 000004
【図２】
2020050346.tif 000005